(57)【要約】【課題】本発明は、粉末燃料から比較的強度の大きい固形燃料が得られる固形燃料の製造方法を提供することを課題とする。【解決手段】本発明に係る固形燃料の製造方法は、石炭系粉末燃料を圧縮成型する固形燃料の製造方法であって、上記石炭系粉末燃料にこの石炭系粉末燃料よりも平均粒径が大きい粉砕燃料を混合する工程と、上記混合工程で得られる混合体を圧縮成型する工程と、上記圧縮成型工程で得られる固形燃料の一部を粉砕する工程とを備え、上記混合工程で用いる粉砕燃料として、上記粉砕工程で粉砕した固形燃料を用いることを特徴とする。上記混合工程での混合体を基準とする上記粉砕燃料の混合比としては、５質量％以上５０質量％以下が好ましい。上記混合工程で上記石炭系粉末燃料よりも結着性が大きい結着性粉炭をさらに混合するとよい。上記混合工程での混合体を基準とする上記結着性粉炭の混合比としては、５質量％以上３０質量％以下が好ましい。【選択図】図１
2018030951.tif 000002
【特許請求の範囲】
【請求項１】
石炭系粉末燃料を圧縮成型する固形燃料の製造方法であって、
上記石炭系粉末燃料にこの石炭系粉末燃料よりも平均粒径が大きい粉砕燃料を混合する工程と、
上記混合工程で得られる混合体を圧縮成型する工程と、
上記圧縮成型工程で得られる固形燃料の一部を粉砕する工程と
を備え、
上記混合工程で用いる粉砕燃料として、上記粉砕工程で粉砕した固形燃料を用いることを特徴とする固形燃料の製造方法。
【請求項２】
上記混合工程での混合体を基準とする上記粉砕燃料の混合比が５質量％以上５０質量％以下である請求項１に記載の固形燃料の製造方法。
【請求項３】
上記混合工程で上記石炭系粉末燃料よりも結着性が大きい結着性粉炭をさらに混合する請求項１又は請求項２に記載の固形燃料の製造方法。
【請求項４】
上記混合工程での混合体を基準とする上記結着性粉炭の混合比が５質量％以上３０質量％以下である請求項３に記載の固形燃料の製造方法。
【請求項５】
上記圧縮成型工程で得られる固形燃料の強度を測定し、測定値に応じて上記混合工程における結着性粉炭の混合比を調整する工程をさらに備え、
上記調整工程で、固形燃料の強度が予め定められる下限に満たない場合には結着性粉炭の混合比を増加し、固形燃料の強度が予め定められる上限を超える場合には結着性粉炭の混合比を減少する請求項３又は請求項４に記載の固形燃料の製造方法。
【請求項６】
上記圧縮成型工程で得られる固形燃料の生産量を測定し、測定値に応じて上記混合工程における粉砕燃料の混合比を調整する工程をさらに備える請求項１から請求項５のいずれか１項に記載の固形燃料の製造方法。
【請求項７】
上記混合工程で各原料をコンベヤスケールによりミキサーに供給する請求項１から請求項６のいずれか１項に記載の固形燃料の製造方法。
【請求項８】
上記石炭系粉末燃料として低品位炭を油中で加熱脱水して得られる改質炭を用い、上記結着性粉炭として低品位炭の粉末を用いる請求項１から請求項７のいずれか１項に記載の固形燃料の製造方法。
【発明の詳細な説明】
【技術分野】
【０００１】
本発明は、固形燃料の製造方法に関する。
【背景技術】
【０００２】
粉末燃料は、比較的嵩密度が小さいことや飛散により消失しやすいことから、ハンドリングコストが増大しやすく、粉塵公害を引き起こすおそれもある。このため、粉末燃料を粒状（ブリケット）に圧縮成型して取り扱いやすくすることが行われている。
【０００３】
例えば褐炭等の低品位炭を油中で加熱脱水して得られる改質炭は、通常は粉末状となるため、圧縮成型して粒状化することが望まれる。しかしながら、炭化度の低い低品位炭から得られる改質炭を成型するためにはかなりの高圧で圧縮成型する必要があり、製造コストが上昇するだけでなく、加圧が不十分となって搬送途中に粉化するトラブルが生じるおそれがある。
【０００４】
これに対して、改質炭を加湿して加圧成型することで、得られる固形燃料の強度を向上する技術が提案されている（特開２０１０−１１６５４４号公報参照）。しかしながら、上記公報に記載の方法でも、固形燃料の使用やハンドリングの態様によっては粉化が生じるおそれがある。
【先行技術文献】
【特許文献】
【０００５】
【特許文献１】特開２０１０−１１６５４４号公報
【発明の概要】
【発明が解決しようとする課題】
【０００６】
上記不都合に鑑みて、本発明は、粉末燃料から比較的強度の大きい固形燃料が得られる固形燃料の製造方法を提供することを課題とする。
【課題を解決するための手段】
【０００７】
上記課題を解決するためになされた発明は、石炭系粉末燃料を圧縮成型する固形燃料の製造方法であって、上記石炭系粉末燃料にこの石炭系粉末燃料よりも平均粒径が大きい粉砕燃料を混合する工程と、上記混合工程で得られる混合体を圧縮成型する工程と、上記圧縮成型工程で得られる固形燃料の一部を粉砕する工程とを備え、上記混合工程で用いる粉砕燃料として、上記粉砕工程で粉砕した固形燃料を用いることを特徴とする固形燃料の製造方法である。
【０００８】
当該固形燃料の製造方法は、石炭系粉末燃料に粉砕燃料を混合することによって、圧縮成型時に比較的確実に原料を圧縮することができ、圧縮不良による固形燃料の強度不足を防止することができる。従って、当該固形燃料の製造方法は、比較的強度の大きい固形燃料を製造することができる。
【０００９】
上記混合工程での混合体を基準とする上記粉砕燃料の混合比としては５質量％以上５０質量％以下が好ましい。このように、上記混合工程での混合体を基準とする上記粉砕燃料の混合比を上記範囲内とすることによって、製造コストの上昇を抑制しつつ、より確実に得られる固形燃料の強度を向上することができる。
【００１０】
上記混合工程で上記石炭系粉末燃料よりも結着性が大きい結着性粉炭をさらに混合するとよい。このように、上記石炭系粉末燃料に結着性粉炭を混合することによって、より強度が大きい固形燃料を得ることができる。
【００１１】
上記混合工程での混合体を基準とする上記結着性粉炭の混合比としては、５質量％以上３０質量％以下が好ましい。このように、上記混合工程での混合体を基準とする上記結着性粉炭の混合比を上記範囲内とすることによって、得られる固形燃料の強度をより確実に向上しつつ、品質の低下を抑制することができる。
【００１２】
上記圧縮成型工程で得られる固形燃料の強度を測定し、測定値に応じて上記混合工程における結着性粉炭の混合比を調整する工程をさらに備え、上記調整工程で、固形燃料の強度が予め定められる下限に満たない場合には結着性粉炭の混合比を増加し、固形燃料の強度が予め定められる上限を超える場合には結着性粉炭の混合比を減少するとよい。このように、固形燃料の強度に応じて結着性粉炭の混合比を調節することによって、固形燃料の品質を安定させることができる。
【００１３】
上記圧縮成型工程で得られる固形燃料の生産量を測定し、測定値に応じて上記混合工程における粉砕燃料の混合比を調整する工程をさらに備えるとよい。このように、上記圧縮成型工程で得られる固形燃料の生産量を測定し、測定値に応じて上記混合工程における粉砕燃料の混合比を調整する工程をさらに備えることによって、圧縮成形の速度を適正に保ち、得られる固形燃料の品質を安定させられる。
【００１４】
上記混合工程で各原料をコンベヤスケールによりミキサーに供給するとよい。このように、上記混合工程で各原料をコンベヤスケールによりミキサーに供給することによって、石炭系粉末燃料、粉砕燃料及び結着性粉炭を連続的に比較的正確に計量して供給することができる。
【００１５】
上記石炭系粉末燃料として低品位炭を油中で加熱脱水して得られる改質炭を用い、上記結着性粉炭として低品位炭の粉末を用いるとよい。このように、上記石炭系粉末燃料として低品位炭を油中で加熱脱水して得られる改質炭を用い、上記結着性粉炭として低品位炭の粉末を用いることによって、比較的安価で高品質の固形燃料を提供することができる。
【００１６】
なお、「平均粒径」とは、ＪＩＳ−Ｚ８８１５（１９９４）に準拠した篩分け試験により得られる粒度分布において、質量積算値が５０％となる篩の目開きを意味する。また、「結着性が大きい」とは、同じ条件で圧縮成型した場合にＪＩＳ−Ｚ８８４１（１９９３）に準拠して測定される「圧壊強度」が大きいことを意味する。
【発明の効果】
【００１７】
以上のように、固形燃料の製造方法は、粉末燃料から比較的強度の大きい固形燃料を製造することができる。
【図面の簡単な説明】
【００１８】
【図１】本発明の一実施形態の固形燃料の製造方法に用いる製造装置の構成を示す模式図である。
【発明を実施するための形態】
【００１９】
以下、適宜図面を参照しつつ、本発明の実施の形態を詳説する。
【００２０】
［固形燃料製造装置］
図１に、本発明の一実施形態に係る固形燃料の製造方法に用いられる固形燃料製造装置の概略構成を示す。
【００２１】
図１の固形燃料製造装置は、石炭系粉末燃料を圧縮成型することにより粒状の固形燃料を得るための装置である。
【００２２】
図１の固形燃料製造装置は、石炭系粉末燃料を貯留する第１サイロ１と、石炭系粉末燃料よりも平均粒径が大きい粉砕燃料を貯留する第２サイロ２と、石炭系粉末燃料よりも結着性が大きい結着性粉炭を貯留する第３サイロ３とを備える。
【００２３】
また、図１の固形燃料製造装置は、第１サイロ１から石炭系粉末燃料を任意の速度（時間当たりの質量）で排出する第１コンベアスケール４と、第２サイロ２から結着性粉炭を任意の速度で排出する第２コンベアスケール５と、第３サイロ３から粉砕燃料を任意の速度で排出する第３コンベアスケール６とを備える。
【００２４】
また、図１の固形燃料製造装置は、第１コンベアスケール４から石炭系粉末燃料が供給され、第２コンベアスケール５から結着性粉炭が供給され、かつ第３コンベアスケール６から粉砕燃料が供給され、これら３種の原料を混合する混合機７と、この混合機７から排出される石炭系粉末燃料、結着性粉炭及び粉砕燃料の混合体を貯留する混合原料サイロ８とを備える。
【００２５】
また、図１の固形燃料製造装置は、混合原料サイロ８から供給される混合体を圧縮成型して目的の固形燃料とする成型機９と、成型機９が形成した固形燃料の一部を粉砕する粉砕機１０とを備える。粉砕機１０により粉砕された固形燃料は、上記粉砕燃料として第３サイロ３に供給されるようになっている。構成要素間の粉粒体（石炭系粉末燃料、結着性粉炭、粉砕燃料及び固形燃料）の搬送は、例えばシュート、ベルトコンベア、バケットコンベア、ニューマチックコンベア等、周知の技術によって行うことができる。
【００２６】
（石炭系粉末燃料）
固形燃料の主原料である石炭系粉末燃料としては、例えば小径の石炭である粉炭、低品位炭（亜瀝青炭や褐炭）を油中で加熱脱水して得られる改質炭（Ｕｐｇｒａｄｅｄ  Ｂｒｏｗｎ  Ｃｏａｌ等）などを用いることができる。中でも、当該固形燃料の製造方法は、従来は粒状化が容易ではなかった改質炭を主原料として粒状の固形燃料を製造することができる。
【００２７】
（結着性粉炭）
結着性粉炭としては、石炭系粉末燃料よりも結着性が大きい粉炭を用いればよいが、コスト増大を抑制するために、比較的安価な低品位炭（好ましくは粘着炭）の粉砕炭を用いることが好ましい。
【００２８】
また、石炭系粉末燃料の圧縮成形における結着性は、原料の水分含有率により大きく影響される。結着性粉炭の水分含有率の下限としては、２０質量％が好ましく、２５質量％がより好ましい。一方、結着性粉炭の水分含有率の上限としては、６０質量％が好ましく、５５質量％がより好ましい。結着性粉炭の水分含有率が上記下限に満たない場合、得られる固形燃料の強度を十分に向上できないおそれがある。逆に、結着性粉炭の水分含有率が上記上限を超える場合、結着性粉炭の配合量の調節が容易でなくなるおそれがある。
【００２９】
結着性粉炭の２０％粒子径Ｄ２０の下限としては、０．００５ｍｍが好ましく、０．０１０ｍｍがより好ましい。結着性粉炭の２０％粒子径Ｄ２０が上記下限に満たない場合、発塵等により結着性粉炭のハンドリングが難しくなるおそれがある。一方、結着性粉炭の９０％粒子径Ｄ９０の上限としては、３ｍｍが好ましく、１ｍｍがより好ましい。結着性粉炭の９０％粒子径Ｄ９０が上記上限を超える場合、石炭系粉末燃料との混合性が不十分となることで得られる固形燃料の強度がばらつくおそれがある。なお、「２０％粒子径Ｄ２０」及び「９０％粒子径Ｄ９０」とは、ＪＩＳ−Ｚ８８１５（１９９４）に準拠した篩分け試験において、篩下の累積質量が全粒子の質量の２０％になったときの篩の目の大きさ及び９０％になったときの篩の目の大きさを意味する。
【００３０】
（粉砕燃料）
粉砕燃料としては、当該固形燃料の製造方法によって最終的に得られる固形燃料を粉砕機１０により粉砕したものを使用する。
【００３１】
粉砕燃料の２０％粒子径Ｄ２０の下限としては、０．５ｍｍが好ましく、１ｍｍがより好ましい。粉砕燃料の２０％粒子径Ｄ２０が上記下限に満たない場合、石炭系粉末燃料との混合体の圧縮成型性を十分に向上できないおそれがある。一方、粉砕燃料の９０％粒子径Ｄ９０の上限としては、１０ｍｍが好ましく、７ｍｍがより好ましい。粉砕燃料の９０％粒子径Ｄ９０が上記上限を超える場合、石炭系粉末燃料との混合性が不十分となって、得られる固形燃料の強度がばらつくおそれがある。
【００３２】
（サイロ）
サイロ１，２，３，８としては、石炭系粉末燃料、粉砕燃料及び結着性粉炭をそれぞれ貯留し、必要に応じて排出することができるものであればよい。
【００３３】
中でも、石炭系粉末燃料を貯留する第１サイロ１、粉砕燃料を貯留する第３サイロ３及び原料混合体を貯留する混合原料サイロ８は、内部を窒素雰囲気とすることができるよう構成されることが好ましい。より詳しくは、第１サイロ１、第３サイロ３及び混合原料サイロ８は、内部の二酸化炭素（ＣＯ２）濃度を測定する測定機構と、測定機構が測定したＣＯ２濃度が上昇した場合に内部に窒素ガス（Ｎ２）を導入するガス供給機構とを備えるものとすることが好ましい。
【００３４】
（コンベアスケール）
コンベアスケール４，５，６は、ＪＩＳ−Ｂ７６０６（１９９７）に定義されるように、ベルトコンベアに計量器（例えばロードセル）を組み合わせたものである。このコンベアスケール４，５，６は、ベルトコンベア上に存在する石炭系粉末燃料、粉砕燃料又は結着性粉炭の重量をリアルタイムに計測し、ベルトコンベアの搬送速度を調節することにより、石炭系粉末燃料、粉砕燃料又は結着性粉炭の時間当たりの排出量を任意に設定することができるよう構成される。
【００３５】
（混合機）
混合機７としては、石炭系粉末燃料、粉砕燃料及び結着性粉炭を均等に混合できるものであればよく、例えば容器を回転するミキサー、撹拌羽根を有するミキサー等を用いることができ、バッチ式のものであっても連続式のものであってもよい。容器を回転するミキサーとしては、例えばＶ型、ダブルコーン型等のものが挙げられる。一方、撹拌羽根を有するミキサーとしては、例えばパドルミキサー、リボンミキサー等が挙げられる。また、混合機７として、動力を用いず、重力により落下する粉粒体を例えば固定撹拌羽根等を用いて混合する静的混合機を使用してもよい。
【００３６】
（成型機）
成型機９としては、例えばダブルロール成型機、打錠成型機等が挙げられ、中でも比較的処理能力が大きいダブルロール成型機が好適に用いられる。ダブルロール成型機は、一対の円筒形のロールが水平に隣接する構造となっており、ロールが上方から隣接点に向う方向に回転する。この一対のロールの外周表面には、多数のキャビティが一対のロールの間で対向しかつ同期回転するよう設けられる。これにより、ダブルロール成型機は、対向するキャビティ間で粉粒体を圧縮して粒状に成型することができる。
【００３７】
また、成型機９は、石炭系粉末燃料、粉砕燃料及び結着性粉炭の混合体をキャビティに安定して供給できるよう、供給スクリューを有する供給ホッパーを備えるものとすることが好ましい。
【００３８】
また、特に成型機９としてダブルロール成型機を用いる場合、圧縮成型された粒状体だけでなく、原料混合体が成型されることなく一対のロールの隙間を通過して排出され得る。また、何らかの原因でキャビティへの原料混合体の供給が不十分となり、十分に圧縮されず粉化する場合もある。このため、成型されず排出される原料混合体を分離する篩を成型機９の直後に設けてもよい。成型された固形燃料から分離された原料混合体は、混合原料サイロ８に再供給すればよい。
【００３９】
（粉砕機）
粉砕機１０としては、特に限定されず、公知の回転式カッターやハンマーミル等を用いることができる。
【００４０】
粉砕機１０の形式にもよるが、粉砕機１０から十分に小径化されていない粉砕燃料が排出され得る場合、成型機９でのトラブルを防止するために、粉砕機１０から排出される粉砕燃料中の大径粒子を分離する篩を設け、分離された大径粒子を粉砕機１０に再供給するようにしてもよい。
【００４１】
以上のような固形燃料製造装置を使用して行うことができる当該固形燃料の製造方法は、石炭系粉末燃料に、粉砕燃料及び結着性粉炭を混合する工程＜混合工程＞と、この混合工程で得られる混合体を圧縮成型する工程＜圧縮成型工程＞と、この圧縮成型工程で得られる固形燃料の一部を粉砕する工程＜粉砕工程＞と、圧縮成型工程で得られる固形燃料の強度を測定し、測定値に応じて混合工程における結着性粉炭の混合比を調整する工程＜強度調整工程＞と、圧縮成型工程で得られる固形燃料の生産量を測定し、測定値に応じて混合工程における粉砕燃料の混合比を調整する工程＜生産量調整工程＞とを備える。
【００４２】
＜混合工程＞
混合工程では、コンベアスケール４，５，６を用いて、サイロ１，２，３から石炭系粉末燃料、粉砕燃料及び結着性粉炭を混合機７に供給し、混合機７により石炭系粉末燃料、粉砕燃料及び結着性粉炭を混ぜ合わせて混合体を得る。
【００４３】
混合体を基準とする結着性粉炭の混合比（石炭系粉末燃料、結着性粉炭及び粉砕燃料の全体に対する比率）の下限としては、５質量％が好ましく、８質量％がより好ましい。一方、混合体を基準とする結着性粉炭の混合比の上限としては、３０質量％が好ましく、２５質量％がより好ましい。混合体を基準とする結着性粉炭の混合比が上記下限に満たない場合、固形燃料の強度を十分に向上できないおそれがある。逆に、混合体を基準とする結着性粉炭の混合比が上記上限を超える場合、固形燃料の価格が不必要に増大するおそれある。
【００４４】
混合体を基準とする粉砕燃料の混合比（石炭系粉末燃料、粉砕燃料及び粉砕燃料の全体に対する比率）の下限としては、５質量％が好ましく、８質量％がより好ましい。一方、混合体を基準とする粉砕燃料の混合比の上限としては、５０質量％が好ましく、４０質量％がより好ましい。混合体を基準とする粉砕燃料の混合比が上記下限に満たない場合、固形燃料の生産量を十分に向上できないおそれがある。逆に、混合体を基準とする粉砕燃料の混合比が上記上限を超える場合、粉砕燃料として使用する分を除く最終的な固形燃料の製造効率が不必要に低下するおそれや、粉砕燃料の粒子間に隙間ができることで得られる固形燃料の一部の強度が不十分となる（強度のばらつきが大きくなる）おそれがある。
【００４５】
混合機７による原料の混合時間（滞留時間）としては、例として混合機７がパドルミキサーである場合、一般的には３０分以下が望ましいが、これに限ったものではなく、原料を均等に混合することが必要とされる。原料の混合度合いは、例えば混合後のサンプルを少量ずつ採取し、その水分ばらつきを見ることで評価できる。水分値にバラツキが大きい場合は混合が不十分なので、混合機７による混合時間を大きくする必要があるものと判断できる。
【００４６】
＜圧縮成型工程＞
圧縮成型工程では、石炭系粉末燃料、粉砕燃料及び粉砕燃料の混合体を成型機９で圧縮成型することにより、目的とする粒状の固形燃料を得る。
【００４７】
＜粉砕工程＞
粉砕工程では、圧縮成型工程で得られる固形燃料の一部を、粉砕機１０で粉砕することにより、上述の粉砕燃料を得る。
【００４８】
この粉砕工程で得られる粉砕燃料を石炭系粉末燃料に混合することにより、圧縮成型に供される混合体の見掛比重を石炭系粉末燃料よりも大きくすることができる。これにより、圧縮成型工程において、成型機のキャビティに十分な原料粉粒体を充填することが可能となり、成型時の圧力を比較的大きくして得られる固形燃料の強度を向上することができる。
【００４９】
＜強度調整工程＞
強度調整工程では、先ず、圧縮成型工程で得られる固形燃料の強度を測定する。固形燃料の強度を測定の測定方法としては、例えば圧縮破壊試験、引張試験、衝撃試験、落下試験等を採用することができる。
【００５０】
また、この強度調整工程では、測定した固形燃料の強度が予め定められる下限に満たない場合には結着性粉炭の混合比を増加し、固形燃料の強度が予め定められる上限を超える場合には結着性粉炭の混合比を減少する。このように、結着性粉炭の混合比によって、固形燃料の強度を調節することで、安定した品質の固形燃料を得ることができる。
【００５１】
＜生産量調整工程＞
生産量調整工程では、圧縮成型工程で得られる固形燃料の生産量を測定し、測定した固形燃料の生産量が所望する下限に満たない場合には粉砕燃料の混合比を増加し、固形燃料の生産量が予め定められる上限を超える場合には粉砕燃料の混合比を減少する。
【００５２】
このように、粉砕燃料の混合比によって、生産量を所望の値に調節することができ、成型機９の運転速度を適正化することによって、得られる固形燃料の強度のばらつきを抑制して品質をさらに安定化することができる。
【００５３】
＜利点＞
当該固形燃料の製造方法は、石炭系粉末燃料に圧縮成型工程で得られる固形燃料の一部を粉砕した粉砕燃料を混合するので、原料混合体のかさ密度が比較的大きくなる。これにより、当該固形燃料の製造方法では、圧縮成型工程において成型圧力を大きくすることが可能となり、得られる固形燃料の強度を向上することができる。
【００５４】
また、当該固形燃料の製造方法は、石炭系粉末燃料に結着性粉炭を混合するので、原料混合体の結着性が向上し、得られる固形燃料の強度をさらに向上することができる。このように、当該固形燃料の製造方法は、粉末燃料から比較的強度の大きい固形燃料を製造することができる。
【００５５】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００５６】
当該固形燃料の製造方法において、石炭系粉末燃料の結着性が十分である場合には、結着性粉炭の混合を省略してもよい。
【００５７】
また、当該固形燃料の製造方法において、原料の性状等の条件が安定している場合には、調整工程は省略することができる。また、調整工程では、固形燃料の強度ではなく、圧縮成型機から排出される固形燃料と共に排出され、篩で分離されたり、コンベヤの乗り継ぎ時に分離される粉体の量に応じて結着性粉炭の混合比を調整してもよい。また、調整工程において、結着性粉炭の混合比ではなく、成型機の運転速度を調整することによっても、得られる固形燃料の強度を調整することができる。
【実施例】
【００５８】
以下、実施例に基づき本発明を詳述するが、この実施例の記載に基づいて本発明が限定的に解釈されるものではない。
【００５９】
（実施例１）
先ず、石炭系粉末燃料として褐炭を油中で加熱脱水して得られた改質炭の粉末を使用し、結着性粉炭として褐炭を粉砕して目開き３ｍｍの篩を通過したものを使用し、石炭系粉末燃料と結着性粉炭とを質量比８５：１０の割合で混合したものをダブルロール成型機により圧縮成型して粒状の固形燃料を得た。このとき、得られる固形燃料の圧壊強度が、一般的な石炭系燃料のブリケットに要求される値である０．７ＭＰａとなるよう、ダブルロール成型機の回転数を調節した。なお、上記石炭系粉末燃料のかさ密度を測定したところ、０．５２ｇ／ｃｃであった。また、ダブルロール成型機としては、古河産機システムズ社の「Ｋ２０５」を使用し、長径３８ｍｍ、短径３８ｍｍ、容積２２ｃｃのキャビティを有するロールを装着した。
【００６０】
こうして得られた固形燃料を粉砕して目開き１０ｍｍの篩を通過したものを粉砕燃料として使用し、石炭系粉末燃料と結着性粉炭と粉砕燃料とを質量比８５：１０：５の割合で混合して原料混合体を得た。この原料混合体をダブルロール成型機により圧縮成型し、得られる固形燃料の圧壊強度が０．７ＭＰａとなるよう、ダブルロール成型機の回転数を調節した。
【００６１】
粉砕燃料を含む原料混合体を圧縮成型して得られた固形燃料をさらに粉砕して目開き１０ｍｍの篩を通過したものを新たな粉砕燃料とした。そして、石炭系粉末燃料と結着性粉炭と新たな粉砕燃料とを質量比８５：１０：５の割合で混合した原料混合体をダブルロール成型機により圧縮成型するサイクルを繰り返した。
【００６２】
このサイクルを繰り返すことにより、運転が安定したとき、原料混合体のかさ密度を測定したところ、０．５６ｇ／ｃｃであった。なお、「かさ密度」は、ホソカワミクロン社の「パウダテスタＰＴ−Ｓ型」を使用して、ゆるみ見掛比重として測定した。また、運転が安定したときのダブルロール成型機の回転数は、瀝青炭の粉炭を圧縮成型して石炭系燃料のブリケットを製造する際の基準回転数の０．８３倍となった。
【００６３】
さらに、得られた固形燃料のうち粉砕して粉砕燃料とするものを除いた実効的な生産量の指標として、上記回転数の比に原料混合体中の石炭系粉末燃料及び結着性粉炭の合計質量割合を乗じた実効生産量比を算出すると０．７９であった。
【００６４】
（実施例２）
先ず、実施例１と同様の石炭系粉末燃料と結着性粉炭とを質量比７０：１０の割合で混合したものをダブルロール成型機により圧縮成型し、得られる固形燃料の圧壊強度が０．７ＭＰａとなるよう、ダブルロール成型機の回転数を調節した。
【００６５】
こうして得られた固形燃料を粉砕して目開き１０ｍｍの篩を通過したものを粉砕燃料として使用し、石炭系粉末燃料と結着性粉炭と粉砕燃料とを質量比７０：１０：２０の割合で混合して原料混合体を得た。この原料混合体をダブルロール成型機により圧縮成型し、得られる固形燃料の圧壊強度が０．７ＭＰａとなるよう、ダブルロール成型機の回転数を調節した。
【００６６】
粉砕燃料を含む原料混合体を圧縮成型して得られた固形燃料をさらに粉砕して目開き１０ｍｍの篩を通過したものを新たな粉砕燃料とした。石炭系粉末燃料と結着性粉炭と新たな粉砕燃料とを質量比７０：１０：２０の割合で混合した原料混合体をダブルロール成型機により圧縮成型するサイクルを繰り返して運転が安定したとき、原料混合体のかさ密度は０．５８ｇ／ｃｃとなり、ダブルロール成型機の回転数は基準回転数の０．９７倍となり、実効生産量比は０．７７となった。
【００６７】
（実施例３）
先ず、実施例１と同様の石炭系粉末燃料と結着性粉炭とを質量比６０：２０の割合で混合したものをダブルロール成型機により圧縮成型し、得られる固形燃料の圧壊強度が０．７ＭＰａとなるよう、ダブルロール成型機の回転数を調節した。
【００６８】
こうして得られた固形燃料を粉砕して目開き１０ｍｍの篩を通過したものを粉砕燃料として使用し、石炭系粉末燃料と結着性粉炭と粉砕燃料とを質量比６０：２０：２０の割合で混合して原料混合体を得た。この原料混合体をダブルロール成型機により圧縮成型し、得られる固形燃料の圧壊強度が０．７ＭＰａとなるよう、ダブルロール成型機の回転数を調節した。
【００６９】
粉砕燃料を含む原料混合体を圧縮成型して得られた固形燃料をさらに粉砕して目開き１０ｍｍの篩を通過したものを新たな粉砕燃料とした。石炭系粉末燃料と結着性粉炭と新たな粉砕燃料とを質量比６０：２０：２０の割合で混合した原料混合体をダブルロール成型機により圧縮成型するサイクルを繰り返して運転が安定したとき、原料混合体のかさ密度は０．５９ｇ／ｃｃとなり、ダブルロール成型機の回転数は基準回転数の１．０７倍となり、実効生産量比は０．８６となった。
【００７０】
（実施例４）
先ず、実施例１と同様の石炭系粉末燃料と結着性粉炭とを質量比４０：２０の割合で混合したものをダブルロール成型機により圧縮成型し、得られる固形燃料の圧壊強度が０．７ＭＰａとなるよう、ダブルロール成型機の回転数を調節した。
【００７１】
こうして得られた固形燃料を粉砕して目開き１０ｍｍの篩を通過したものを粉砕燃料として使用し、石炭系粉末燃料と結着性粉炭と粉砕燃料とを質量比４０：２０：４０の割合で混合して原料混合体を得た。この原料混合体をダブルロール成型機により圧縮成型し、得られる固形燃料の圧壊強度が０．７ＭＰａとなるよう、ダブルロール成型機の回転数を調節した。
【００７２】
粉砕燃料を含む原料混合体を圧縮成型して得られた固形燃料をさらに粉砕して目開き１０ｍｍの篩を通過したものを新たな粉砕燃料とした。石炭系粉末燃料と結着性粉炭と新たな粉砕燃料とを質量比４０：２０：４０の割合で混合した原料混合体をダブルロール成型機により圧縮成型するサイクルを繰り返して運転が安定したとき、原料混合体のかさ密度は０．６４ｇ／ｃｃとなり、ダブルロール成型機の回転数は基準回転数の１．２５倍となり、実効生産量比は０．７７となった。
【００７３】
（比較例１）
先ず、実施例１と同様の石炭系粉末燃料のみをダブルロール成型機により圧縮成型し、得られる固形燃料の圧壊強度が０．７ＭＰａとなるよう、ダブルロール成型機の回転数を調節した。調節後のダブルロール成型機の回転数は、基準回転数の０．３４倍となった。
【００７４】
（比較例２）
先ず、実施例１と同様の石炭系粉末燃料と結着性粉炭とを質量比８５：１５の割合で混合したものをダブルロール成型機により圧縮成型し、得られる固形燃料の圧壊強度が０．７ＭＰａとなるよう、ダブルロール成型機の回転数を調節した。調節後のダブルロール成型機の回転数は、基準回転数の０．４１倍となった。
【００７５】
次の表１に、上記実施例１〜４及び比較例１，２の結果をまとめて示す。
【００７６】
【表１】
2018030951.tif 000003
【００７７】
この表に示すように、固形燃料を粉砕して粉砕燃料を原料に混合することによって、ダブルロール成型機の回転数を比較的大きくすることができた。逆に言うと、ダブルロール成型機の回転数を一定としたと仮定すると、粉砕燃料を原料に混合することによって、比較的強度の大きい固形燃料を製造することができることが確認できた。
【産業上の利用可能性】
【００７８】
本発明に係る固形燃料の製造方法は、圧縮成型性に劣る石炭系粉末燃料を原料として粒状の固形燃料を製造するために好適に利用することができる。
【符号の説明】
【００７９】
１，２，３，８  サイロ
４，５，６  コンベヤスケール
７  混合機
９  成型機
１０  粉砕機
【図１】
2018030951.tif 000004